(57)【要約】  超解像情報記録媒体、再生信号の安定化方法及び超解像情報記録媒体上にデータを記録及び／または再生する装置が開示され、情報が入射光ビームの分解能以下のサイズを有する記録マークで記録された情報記録媒体は、基板と、基板の上部に備えられて入射光ビームが集束される部分で熱的反応が起こる超解像層と、超解像層の上部または下部に備えられ、記録マークを再生する前に結晶化がなされた相変化層とを備える。
2007524185.tif 000002
【特許請求の範囲】
【請求項１】
入射された光ビームの分解能以下のサイズを有する記録マークで記録された情報を再生できる超解像情報記録媒体であって、
基板と、
前記基板の上部に備えられて入射光ビームが集束される部分で熱的反応が起こる超解像層と、
前記超解像層の上部または下部に備えられ、前記記録マークを再生する前に結晶化がなされた相変化層とを備えることを特徴とする情報記録媒体。
【請求項２】
前記超解像層は、
ＰｔＯｘ、ＡｕＯｘ、ＰｄＯｘ及びＡｇＯｘからなる金属酸化物のうち選択された少なくとも一つの材質または高分子化合物からなることを特徴とする請求項１に記載の情報記録媒体。
【請求項３】
前記基板と超解像層との間に形成された第１誘電体層、前記超解像層と相変化層との間に形成された第２誘電体層、前記相変化層の上部に形成された第３誘電体層を備えることを特徴とする請求項１または２に記載の情報記録媒体。
【請求項４】
前記相変化層の結晶化時、超解像のための再生パワー以上、超解像のための再生パワーの１５０％以下のパワーを有するビームを少なくとも１回以上照射することを特徴とする請求項１または２に記載の情報記録媒体。
【請求項５】
前記基板にピット状に記録マークが形成されたことを特徴とする請求項１または２に記載の情報記録媒体。
【請求項６】
前記情報記録媒体に記録ビームの照射によって記録マークが形成され、前記相変化層の結晶化が前記記録ビームの照射後、記録マークの再生前になされることを特徴とする請求項１または２に記載の情報記録媒体。
【請求項７】
超解像情報記録媒体の再生信号安定化方法であって、前記超解像情報記録媒体は、基板、前記基板の上部に備えられて入射光ビームが集束される部分で熱的反応が起こる超解像層、及び入射された光ビームの分解能以下のサイズを有する記録マークで記録された情報を再生するために前記超解像層の上部または下部に備えられた相変化層を備え、前記方法は、
前記記録マークを再生する前に前記相変化層を結晶化させるステップとを含むことを特徴とする方法。
【請求項８】
前記超解像層は、
ＰｔＯｘ、ＡｕＯｘ、ＰｄＯｘ及びＡｇＯｘからなる金属酸化物のうち選択された少なくとも一つの材質または高分子化合物からなることを特徴とする請求項７に記載の方法。
【請求項９】
前記基板と超解像層との間に第１誘電体層が備えられ、前記超解像層と相変化層との間に第２誘電体層が備えられ、前記相変化層の上部に第３誘電体層が備えられることを特徴とする請求項７または８に記載の方法。
【請求項１０】
前記相変化層の結晶化時、超解像のための再生パワー以上、超解像のための再生パワーの１５０％以下のパワーを有するビームを少なくとも１回以上照射することを特徴とする請求項７または８に記載の方法。
【請求項１１】
前記相変化層は、超解像層に形成され、
前記記録マークは、基板にピット状に形成されることを特徴とする請求項７または８に記載の方法。
【請求項１２】
前記情報記録媒体に記録ビームを照射して記録マークを形成し、前記相変化層の結晶化が前記記録ビームの照射後、記録マークの再生前になされることを特徴とする請求項７または８に記載の方法。
【請求項１３】
記録マークを第１ビームに形成するステップと、
前記相変化層を第２ビームに結晶化するステップとを含むことを特徴とする請求項７または８に記載の方法。
【請求項１４】
入射された光ビームの分解能以下のサイズを有するマークで記録された情報を再生できるように、基板、前記基板の上部に備えられて入射光ビームが集束される部分で熱的反応が起こる超解像層、及び前記超解像層の上部または下部に備えられる相変化層を備える超解像情報記録媒体にデータを記録／再生する装置において、
前記情報記録媒体にビームを照射するピックアップ部と、
前記情報記録媒体から反射されたビームを前記ピックアップ部を通じて受けて信号処理する記録／再生信号処理部と、
前記情報記録媒体に記録されたデータを再生する前に前記ピックアップブを通じて前記相変化層の結晶化のためのビームを少なくとも１回照射するように、前記ピックアップ部を制御する制御部とを備えることを特徴とするデータの記録／再生装置。
【請求項１５】
前記超解像層は、
ＰｔＯｘ、ＡｕＯｘ、ＰｄＯｘ及びＡｇＯｘからなる金属酸化物のうち選択された少なくとも一つの材質または高分子化合物からなることを特徴とする請求項１４に記載のデータの記録／再生装置。
【請求項１６】
前記基板と超解像層との間に第１誘電体層が備えられ、前記超解像層と相変化層との間に第２誘電体層が備えられ、前記相変化層の上部に第３誘電体層が備えられることを特徴とする請求項１４または１５に記載のデータの記録／再生装置。
【請求項１７】
前記相変化層の結晶化時、超解像のための再生パワー以上、超解像のための再生パワーの１５０％以下のパワーを有するビームを少なくとも１回以上照射することを特徴とする請求項１４または１５に記載のデータの記録／再生装置。
【請求項１８】
前記相変化層は、超解像層に形成され、
前記記録マークは、基板上にあらかじめ形成されることを特徴とする請求項１または２に記載の情報記録媒体。
【請求項１９】
前記相変化層が超解像層に形成され、
前記入射ビームの分解能より小さな記録マークは、前記基板上にあらかじめ形成され、
他の記録マークは、相変化層を結晶化する前に相変化層上に形成されることを特徴とする請求項１または２に記載の情報記録媒体。
【請求項２０】
前記相変化層は、超解像層に形成され、
前記入射ビームの分解能より小さな記録マークは、前記基板上にあらかじめ形成され、
前記方法は、相変化層を結晶化する前に相変化層に他の記録マークを備えるステップをさらに含むことを特徴とする請求項７または８に記載の方法。
【発明の詳細な説明】
【技術分野】
【０００１】
本発明は、超解像情報記録媒体、再生信号の安定化方法及び超解像情報記録媒体上に及び／または媒体からデータ記録及び／または再生装置に係り、さらに詳細には、再生ビームの分解能以下のサイズを有する記録マークで記録された情報を再生でき、信号再生の安定性を向上させた情報記録媒体、安定化方法及び情報記録媒体上に及び／または媒体からデータ記録及び／または再生装置に関する。
【背景技術】
【０００２】
光記録媒体は、非接触式で情報の記録／再生を行う光ピックアップ装置の情報記録媒体として利用されるものであって、情報記録産業の発展と共に保存される情報の記録密度が高まることが要求されている。このために、レーザビームの分解能以下のサイズの記録マークを有する超解像現象を利用できる光記録媒体が開発されている。
【０００３】
一般的に、記録媒体の情報を再生するための光源の波長がλであり、対物レンズの開口数がＮＡであるとき、λ／４ＮＡが再生分解能の限界となる。すなわち、光源から照射された光がλ／４ＮＡより小さなサイズを有する記録マークは区分できないため、λ／４ＮＡより小さなサイズを有する記録マークで記録された情報の再生は不可能であるということが一般的である。
【０００４】
しかし、分解能限界より小さなサイズを有する記録マークが再生される超解像現象が起こり、このような超解像現象についての原因分析及び研究開発が進められている。超解像現象によれば、分解能の限界より小さなサイズを有する記録マークに対しても再生が可能であるため、超解像記録媒体は、高密度及び高用量の要求を画期的に満足させうる。
【０００５】
超解像情報記録媒体が商用化されるためには、記録媒体として基本的に要求される記録特性及び再生特性を満足させねばならない。特に、超解像情報記録媒体は、一般的な情報記録媒体に比べて相対的に高いパワーの記録ビームと再生ビームとを使用するため、再生信号の安定性の具現が超解像記録媒体の主要課題となる。
【０００６】
再生信号の安定性を具現するためには、超解像情報記録媒体を構成する各層の特性を理解する必要がある。超解像現象を利用する情報記録媒体のうちには、相変化層を備えた場合がある。超解像情報記録媒体での相変化層は、超解像現象を利用しない一般的な相変化ディスクに備えられる相変化層と異なる記録特性及び再生特性を有する。
【０００７】
一般的な相変化記録技術について簡単に説明すれば、次の通りである。
【０００８】
相変化ディスクは、相変化層からなる記録層に非晶質部分からなる記録マークを形成し、結晶質部分と非晶質部分との反射度の差によって情報を再生する。ここで、非晶質部分が記録マークとなり、結晶質部分は、情報のない部分となる。
【０００９】
相変化物質からなる記録層にデータを記録するとき、記録層を溶融後急冷させれば、非晶質になり、この非晶質部分が記録マークとなる。そして、データ消去時には、非晶質部分を加熱して溶融後徐冷させつつ、安定した結晶質にする。すなわち、非晶質部分の記録マークをガラス転移温度以上に加熱して熱力学的に安定した結晶質にする。このような消去パワーとしては、再生パワーに比べて相対的に高いパワーが使われる。
【００１０】
一般的な相変化ディスクでデータの再生時に使われる再生ビームは、記録マークの結晶状態を変化させないパワーを有するため、このような再生ビームを反復照射するとしても、記録層の結晶状態は変わらず、したがって、安定した再生信号が得られる。しかし、超解像情報記録媒体は、一般的な情報記録媒体に使われる再生ビームに比べて相対的に高いパワーのビームを使用するため、データ再生時に相変化層に変化をもたらして再生信号が不安定になるという問題点がある。
【発明の開示】
【発明が解決しようとする課題】
【００１１】
本発明は、前記問題点を解決するために創出されたものであって、データの記録後再生前に相変化層の結晶化を行って再生信号の安定性を向上させた超解像情報記録媒体、再生信号の安定化方法及び超解像情報記録媒体上に及び／または媒体からデータの記録及び／または再生装置を提供することを目的とする。
【課題を解決するための手段】
【００１２】
本発明による情報記録媒体は、入射された光ビームの分解能以下のサイズを有する記録マークで記録された情報を再生できる超解像情報記録媒体を提供する。
【００１３】
前記超解像情報記録媒体は、基板と、前記基板の上部に備えられて入射光ビームが集束される部分で熱的反応が起こる超解像層と、前記超解像層の上部または下部に備えられ、前記記録マークを再生する前に結晶化がなされた相変化層とを備える。
【００１４】
前記超解像層は、ＰｔＯｘ、ＡｕＯｘ、ＰｄＯｘ及びＡｇＯｘ
からなる金属酸化物のうち選択された少なくとも一つの材質または高分子化合物からなる。前記基板と超解像層との間に第１誘電体層が備えられ、前記超解像層と相変化層との間に第２誘電体層が備えられ、前記相変化層の上部に第３誘電体層が備えられうる。
【００１５】
前記相変化層の結晶化時、超解像のための再生パワーより大きいパワーを有し、超解像のための再生パワーの１５０％以下のパワーを有するビームを少なくとも１回以上照射することが望ましい。
【００１６】
前記基板にピット状に記録マークが形成されるか、または前記情報記録媒体に記録ビームの照射によって記録マークが形成される。
【００１７】
前記目的を達成するために、本発明による情報記録媒体の再生信号の安定化方法は、超解像情報記録媒体の再生信号の安定化方法を提供し、前記超解像情報記録媒体は、基板、前記基板の上部に備えられて入射光ビームが集束される部分で熱的反応が起こる超解像層、及び入射された光ビームの分解能以下のサイズを有する記録マークで記録された情報を再生できるように、前記超解像層の上部または下部に備えられた相変化層を備え、前記方法は、前記情報記録媒体に記録マークを形成するステップと、前記記録マークを再生する前に前記相変化層を結晶化させるステップとを含む。
【００１８】
前記目的を達成するために、本発明による装置は、入射された光ビームの分解能以下のサイズを有するマークで記録された情報を再生できるように、基板、前記基板の上部に備えられて入射光ビームが集束される部分で熱的反応が起こる超解像層、及び前記超解像層の上部または下部に備えられる相変化層を備える超解像情報記録媒体にデータを記録及び／または再生する装置において、前記情報記録媒体にビームを照射するピックアップ部と、前記情報記録媒体から反射されたビームを前記ピックアップ部を通じて受けて信号処理する記録／再生信号処理部と、前記情報記録媒体に記録されたデータを再生する前に前記ピックアップ部を通じて前記相変化層の結晶化のためのビームを少なくとも１回照射するように前記ピックアップ部を制御する制御部とを備えることを特徴とする。
【００１９】
本発明の付加的な面及び／または利点は、後述する説明で一部記述され、一部は、その説明から明白になり、本発明の実施によって習得されうる。
【発明を実施するための最良の形態】
【００２０】
本発明の実施形態について、添付された図面に示された例が詳細に参照され、全体的に類似した参照番号を類似した要素を表す。実施形態は、図面を参照しつつ、本発明を説明するために後述される。
【００２１】
本発明による情報記録媒体は、分解能限界より小さなサイズを有する記録マークで記録された情報を再生できる超解像情報記録媒体である。
【００２２】
本発明の実施形態を説明する前に、図１に示したように、相変化層１４を有する超解像情報記録媒体を説明した後、本発明を詳細に説明する。
【００２３】
図１を参照するに、超解像現象を利用した情報記録媒体は、基板１０と、この基板１０上に順次に積層された第１誘電体層１２、相変化層１４、第２誘電体層１６、記録ビームまたは再生ビームの照射によって熱的反応が起こる超解像層１８、及び第３誘電体層２４で構成される。
【００２４】
基板１０は、ポリカーボネート、ポリメチルメタクリレート（ＰＭＭＡ）、非晶質ポリオレフィン（ＡＰＯ）及びガラス材質のうち選択された何れか一つの材質で形成される。
【００２５】
超解像層１８は、金属酸化物または高分子化合物からなる。例えば、超解像層１８は、ＰｔＯｘ、ＰｄＯｘ、ＡｕＯｘ及びＡｇＯｘ（ｘは、自然数）のうち選択された少なくとも一つからなる金属酸化物からなることが望ましい。高分子化合物は、例えば、Ｃ３２Ｈ１８Ｎ８、Ｈ２ＰＣ（フタロシアニン）でありうる。
【００２６】
相変化層１４は、Ｇｅ−Ｓｂ−Ｔｅ系またはＡｇ−Ｉｎ−Ｓｂ−Ｔｅ系の相変化物質で構成される。図１に示したように、相変化層１４が基板１０と超解像層１８との間に配置された例を説明したが、または超解像層１８の上部に配置されてもよい。
【００２７】
前記のような構造の超解像情報記録媒体に／からデータが記録／再生される過程を説明すれば、次の通りである。
【００２８】
データ記録のために情報記録媒体に記録ビームを照射すれば、記録ビームが照射された超解像層１８の部分で熱的反応が起こる。このような熱的反応によって金属と酸素とが分離されつつ、酸素バブルが生成されて記録ビームが照射された部分が膨れ上がる。この膨れ上がった部分が記録マークｍとなる。このとき、相変化層１４でも記録ビームによって熱的変形が起こり、この熱的変形が超解像層１８に影響を及ぼす。超解像層１８の体積膨脹によって相変化層１４も変形される。
【００２９】
また、データ再生のために情報記録媒体に再生ビームを照射すれば、再生ビームが照射された超解像層１８の部分で金属粒子から再生ビームより波長の短いプラズモンが発生し、かつ励起されて、分解能より小さなサイズを有するマークを再生できる。
【００３０】
超解像情報記録媒体では、分解能より小さなサイズを有するマークの記録及び再生自在に超解像層１８及び相変化層１４での熱的反応を誘導するために、一般的な情報記録媒体の記録及び／または再生に使われるビームに比べて相対的に高いパワーの記録ビーム及び再生ビームが使われる。ここで、一般的な情報記録媒体は、超解像現象によってデータを再生せず、一般的な方法でデータが再生される情報記録媒体を意味する。
【００３１】
超解像層１８が酸化白金で構成されるとき、超解像層１８にレーザビームを照射すれば、この超解像層１８が照射されたビームによって白金及び酸素に分解される。この分解された白金が表面プラズモンを発生させる。この表面プラズモンによって近接場の再生が可能になり、これにより、対物レンズによって情報記録媒体に集束されたレーザビームの分解能の限界より小さなサイズの記録マークに対しても信号の再生が可能である。
【００３２】
一方、記録ビーム及び再生ビームの照射時、相変化層１４の状態変化を説明すれば、次の通りである。
【００３３】
相変化層１４は、薄膜形成直後には非晶質状態に存在する。ここで、相変化層１４を初期化（結晶化）した場合と初期化していない場合とに分けて説明する。
【００３４】
まず、相変化層１４を初期化していない場合には、相変化層１４が非晶質状態を維持する。このような構造の情報記録媒体に記録ビームが照射されれば、前述したように、超解像層１８が熱的変形を起こして記録マークｍが形成され、これにより、相変化層１４も変形を起こす。この相変化層１４は、記録ビームの温度分布によって温度の上昇及び急冷がなされつつ、前記記録マークｍに対応する超解像層１８の部分が非晶質状態となる。
【００３５】
前記記録マークｍで記録された情報を再生するために再生ビームを照射すれば、前記非晶質からなる記録マークｍに対応する相変化層の部分が結晶化される。再生ビームパワーによって相変化層の結晶化速度が変わるが、再生ビームが反復照射されるにつれて、記録マークｍに対応する相変化層の部分が次第に結晶化されて、結局、その対応する部分が何れも結晶化される。
【００３６】
次いで、相変化層１４がデータ記録前に初期化された場合について説明する。相変化層１４が初期化されて結晶質状態になっているとき、記録ビームを照射すれば、前述したように、相変化層１４及び超解像層１８が熱的変形を起こして記録マークｍが形成される。このとき、相変化層１４は、記録ビームが照射された部分が溶融及び急冷されつつ、非晶質状態となる。
【００３７】
以後に、記録マークｍを再生するために再生ビームを照射すれば、前記記録マークｍに対応する非晶質部分が結晶化される。このように、再生ビームが反復的に数回照射されるにつれて、漸進的に結晶化がなされる。そして、結晶化状態が変わるにつれて、反射度が変わって再生信号が不安定に出る。
【００３８】
前述したように、超解像情報記録媒体では、相変化層１４の初期化に関係なく、記録後に再生を行うとき、相変化層の結晶状態の変化によって反射度が変わって再生信号が不安定に出るという問題が発生する。このような問題は、超解像情報記録媒体で使われる再生ビームのパワーが一般的な相変化ディスクで使われる再生ビームに比べて相対的に高くて、相変化層の結晶状態を変化させることから起因する。
【００３９】
したがって、安定した状態の反射率を得るために、本発明では、データ記録後データ再生前に相変化層の結晶状態が均一になるように結晶化させる。
【００４０】
図２は、本発明の第１実施形態による情報記録媒体の断面図である。図２を参照するに、本発明の第１実施形態による情報記録媒体は、基板１０と、この基板１０上に備えられて入射光ビームが集束される部分で熱的反応が起こる超解像層１８と、データを再生する前に結晶化がなされた相変化層１４−１とを備える。相変化層１４−１は、超解像層１８の上部または下部に配置されうる。
【００４１】
また、基板１０と相変化層１４’との間に第１誘電体層１２、相変化層１４−１と超解像層１８との間に第２誘電体層１６及び超解像層１８の上部に第３誘電体層２４がさらに備えられうる。
【００４２】
相変化層１４−１を結晶化させるビームパワーは、相変化層の材質によって変わり、結晶化され始めるパワーから非晶質化され始めるパワーまでの範囲内で、適当なパワーのビームを使用する。望ましくは、相変化層１４−１を結晶化させるとき、データ記録後に超解像再生パワー以上、超解像再生パワーの１５０％以下の範囲内にあるパワーのビームを少なくとも１回以上照射する。大体、超解像再生パワーで結晶化のためのビームを照射する場合には、ビームを数回反復して照射することが望ましい。一方、超解像再生パワーの１５０％ほどとなる相対的に強いパワーの結晶化ビームを照射する場合には、１回のみ再生しても結晶化を具現できる。
【００４３】
具体的に、線速度５ｍ／ｓｅｃ、記録パワーＰｗを１２ｍＷ、マーク長を７５ｎｍとしてデータを記録する。記録直後の相変化層の状態を観察すれば、記録ビームが照射された部分は、非晶質状態である。図３Ａは、データが記録される前にディスクをドライブに装着した後、０.５ｍＷパワーのビームで再生して得たＲＦ（Ｒａｄｉｏ Ｆｒｅｑｕｅｎｃｙ）信号レベルを示す図であり、図３Ｂは、情報記録媒体にデータを記録した後、０.５ｍＷパワーで再生してＲＦ信号レベルを示す図である。データ記録後には、相変化層の結晶状態が変わるので、ＲＦ信号レベルが図３Ｂに示したように変化される。
【００４４】
図３Ｃは、記録された同一領域に超解像再生パワーである１.７ｍＷのビームで１回照射して結晶化した後のＲＦ信号を示す図である。図３Ｄは、記録後１.７ｍＷのビームで１０回照射して結晶化を行った後、０.５ｍＷの再生ビームで再生して得たＲＦ信号を示す図である。図３Ａ及び図３Ｂは、図３Ｃ及び図３Ｄに示したＲＦ信号レベルを比較するために示す図である。
【００４５】
図３Ｃ及び図３Ｄを参照するに、本発明のように、データの記録後再生前に相変化層を結晶化させれば、反射度が均一でＲＦ信号が安定的に出ることが分かる。
【００４６】
図４は、本発明の第２実施形態による再生専用の超解像情報記録媒体を示す図である。
【００４７】
この情報記録媒体は、基板３０、基板３０の上部に超解像層３４、第１誘電体３６、相変化層３８及び第２誘電体層４０を備える。ここで、基板３０と超解像層３４との間に誘電体層（図示せず）がさらに備えられてもよい。
【００４８】
再生専用である場合には、基板３０上に記録マークがピット状ｐに形成される。前記ピットが分解能より小さなサイズを有する再生専用の情報記録媒体の再生時、再生ビームによって超解像層３４と相変化層３８とが熱的変形を起こして超解像現象が起こりつつ、データの再生が具現される。
【００４９】
本発明では、相変化層３８が記録マークの形成後データの再生前に結晶化がなされたことを特徴とする。このように、相変化層３８が、再生ビームが照射される前に結晶化がなされていれば、相対的に高い再生ビームが照射されるとしても、相変化層３８の結晶状態が変わらないため、安定した再生信号が得られる。
【００５０】
本発明による再生信号の安定化方法は、相変化層を有する超解像情報記録媒体で記録マークの形成後データ再生前に相変化層を結晶化させるステップを含む。この結晶化ステップで相変化層の材質による結晶化のためのビームパワーを有するビームを使用する。超解像再生パワー以上、超解像再生パワーの１５０％以下の範囲内にあるパワーのビームを少なくとも１回以上照射することが望ましい。
【００５１】
相変化層の結晶化において、一つのビームを使用してデータ記録を完了した後、相変化層の結晶化を行える。または、記録用ビーム及び結晶化用ビームの二つのビームを使用して、結晶化用ビームが記録用ビームを追従しつつ、結晶化を行わせうる。
【００５２】
次いで、図５は、本発明による超解像情報記録媒体上に及び／または媒体から記録及び／または再生システムを概略的に示す図である。
【００５３】
この記録及び／または再生システムは、ピックアップ部５０、記録及び／または再生信号処理部６０及び制御部７０を備えて構成される。さらに具体的には、記録／再生システムは、光を照射するレーザダイオード５１、レーザダイオード５１から照射される光を平行にするコリメーティングレンズ５２、入射光の進路を変換するビームスプリッタ５４、ビームスプリッタ５４を通過した光を情報記録媒体Ｄに集束させる対物レンズ５６を備える。
【００５４】
前記情報記録媒体Ｄから反射された光がビームスプリッタ５４によって反射されて、光検出器、例えば、４分割光検出器５７に受光される。４分割光検出器５７は、ビームをＲＦ信号に変換し、演算回路部５８は、ＳＵＭ信号Ｃｈ１とプッシュプル方式信号である差動信号Ｃｈ２とを検出する。
【００５５】
制御部７０で分解能以下のサイズを有する記録マークを形成するために、情報記録媒体の材質特性によって要求される所定パワー以上の記録ビームをピックアップ部５０を通じて照射させる。この記録ビームによって前記情報保存媒体Ｄにデータが記録される。一方、記録マークがピット状に形成された再生専用の情報記録媒体の場合には、かかる記録過程が不要である。
【００５６】
そして、前記情報記録媒体Ｄに記録されたデータを再生する前に、制御部７０でピックアップ部５０を通じて相変化層１４−１，３４の結晶化のためのビームを少なくとも１回照射させる。このとき、一つのレーザを利用して記録を完了した後に結晶化を行うか、または記録用ビームと結晶化ビームとを別途に使用して結晶化を行える。二つのビームを使用する場合、結晶化ビームが記録用ビームを追従しつつ、記録直後に結晶化を行える。
【００５７】
その後、前記記録ビームより低いパワーの再生ビームをピックアップ部５０を通じて情報記録媒体Ｄに照射すれば、情報記録媒体Ｄで超解像現象が発生し、相変化層１４−１，３４が結晶化されていて、再生ビームによってそれ以上結晶状態が変わらないため、安定した再生信号が得られる。本発明の情報記録媒体Ｄの超解像現象については、前述した通りであるので、ここでは、その詳細な説明を省略する。
【００５８】
前記情報記録媒体Ｄから反射されたビームが、対物レンズ５６とビームスプリッタ５４とを通じて光検出器５７に入力される。光検出器５７に入力された信号は、演算回路部５８によって電気信号に変換されてＲＦ信号として出力される。
【００５９】
前述したように、本発明による情報記録媒体及び再生信号の安定化方法は、分解能以下のサイズを有するマークで記録された情報を再生するとき、相対的に高いパワーの再生ビームの照射によって相変化層の結晶状態が変わるにつれて、再生信号が不安定に出ることを防止する。それにより、情報記録媒体の記録密度の高密度化及び大容量化を具現させうる。
【００６０】
また、本発明の実施形態では、基板上に５層または７層の多層膜構造及び、超解像層を特定材質に限定して表したが、それは、例示的なものに過ぎず、特許請求の範囲に記載された発明の思想の範囲内で多様な変形が可能である。
【００６１】
前述した実施形態は、例示的なものに過ぎず、当業者ならば、これから多様な変形及び均等な他の実施形態が可能であり、本発明の真の技術的保護範囲は、特許請求の範囲に記載された発明の技術的思想によって決定されねばならない。
【産業上の利用可能性】
【００６２】
本発明による情報記録媒体及び再生信号の安定化方法は、分解能以下のサイズを有するマークで記録された情報を再生するとき、相対的に高いパワーの再生ビームの照射によって相変化層の結晶状態が変わるにつれて、再生信号が不安定に出ることを防止する。それにより、情報記録媒体の記録密度の高密度化及び大容量化を具現できる。
【図面の簡単な説明】
【００６３】
本発明の前記及び／または他の特徴及び利点は、下記のように添付された図面を参照して詳細な実施形態を説明することによってさらに明白になる。
【図１】超解像情報記録媒体の概略的な断面図である。
【図２】本発明の第１実施形態による記録可能な情報記録媒体の概略的な断面図である。
【図３Ａ】超解像情報記録媒体に備えられた相変化層を結晶化させる前及び結晶化させた後にＲＦ信号レベルを比較した図である。
【図３Ｂ】超解像情報記録媒体に備えられた相変化層を結晶化させる前及び結晶化させた後にＲＦ信号レベルを比較した図である。
【図３Ｃ】超解像情報記録媒体に備えられた相変化層を結晶化させる前及び結晶化させた後にＲＦ信号レベルを比較した図である。
【図３Ｄ】超解像情報記録媒体に備えられた相変化層を結晶化させる前及び結晶化させた後にＲＦ信号レベルを比較した図である。
【図４】本発明の第２実施形態による再生専用の超解像情報記録媒体の概略的な断面図である。
【図５】本発明による超解像情報記録媒体上に及び／または媒体から記録及び／または再生システムを概略的に示す図である。
【図１】
2007524185.tif 000003
【図２】
2007524185.tif 000004
【図３Ａ】
2007524185.tif 000005
【図３Ｂ】
2007524185.tif 000006
【図３Ｃ】
2007524185.tif 000007
【図３Ｄ】
2007524185.tif 000008
【図４】
2007524185.tif 000009
【図５】
2007524185.tif 000010
【国際調査報告】
2007524185.tif 000011
2007524185.tif 000012